(57)【要約】【課題】本来発揮されるべき金属石鹸、シリコン樹脂、フッ素樹脂等の添加配合物の潤滑性能（滑走性能）を阻害することなく完全に引き出すことが出来、かつ、より性能が安定して向上するスキーワックスを提供する。【解決手段】物理的安定性を持ち、潤滑性能に優れたフッ素樹脂のうちポリテトラフルオロエチレン（ＰＴＦＥ）微粉末に何も配合することなく単独で使用して、ポリテトラフルオロエチレン（ＰＴＦＥ）本来の性能と油脂、鉱物油を配合しないことでポリテトラフルオロエチレン（ＰＴＦＥ）粒子の油脂、鉱物油による埋設、粘着固定を防止して、潤滑性をより強力に発揮させるようにしたスキーワックス。【特許請求の範囲】
【請求項１】
原料及び化学合成、成形、粉砕等の製造工程からやむなく混入してくる不純物以外の添加配合物を含まず、かつ、粒度分布に於ける主粒子の大きさが２０ミクロン以下であるポリテトラフルオロエチレン（ＰＴＦＥ）微粉末からなるスキーワックス。
【発明の詳細な説明】
【技術分野】
【０００１】  本発明は、滑走性能に優れるスキーワックスに関するものである。
【背景技術】
【０００２】  一般スキーヤーに於けるスキー具（スキー板）の滑走性能は、特段に問題視することはないが、競技となると、スキー具特にスキー板の滑走性能は極めて微妙に重要な課題であり、より速く滑走出来ることを目指し、スキー具（スキー板）の手入れ、調整が要求されてきたことは周知の通りである。そこで重要な手入れ、調整としてスキー板の接雪面（ソール）のワックス掛けは重要不可欠なものであることは説明を待たない常識である。
従来、スキーワックスは、市販製品の全てが、パラフィン等の鉱物油、牛脂などの油脂成分をベースにして金属石鹸、シリコン樹脂粉末または油剤、ポリテトラフルオロエチレン（ＰＴＦＥ）を一例とするフッ素樹脂粉末、その他の潤滑性能を持つ物質を混和配合したものが提供されてきた。【０００３】  しかし、本発明者が研究したところ、上記従来のワックスは、パラフィン等の鉱物油や牛脂などの油脂をマトリックスのベースとするため、スキー板のソールに塗布した場合には、金属石鹸、シリコン樹脂、フッ素樹脂等の潤滑剤を配合していても、結論的には、マトリックスとしてのベースの鉱物油、油脂の性能が主たる性能として現われる結果となり、極論すれば、パラフィン等の鉱物油、牛脂などの油脂の滑走性能が現われているに過ぎないことが判ってきた。【０００４】  こうした現象は従来のスキーワックスには普通に現われる特徴的なもので、せっかく配合した金属石鹸、シリコン樹脂、フッ素樹脂の高い潤滑性能、即ち、滑走性能は損なわれてしまう結果となっていた。【０００５】  原因を特定するため、本発明者が鋭意調査したところによると、こうした現象は、本来の潤滑性能を出すべき金属石鹸、シリコン樹脂、フッ素樹脂等の高い潤滑性能を持つ配合剤がパラフィン等の鉱物油、牛脂等の油脂中に埋設されてしまう結果、充分な性能を発揮できなくなっていることが判明した。
【発明の開示】
【発明が解決しようとする課題】
【０００６】  解決しようとする問題点は、上記のような、本来発揮されるべき金属石鹸、シリコン樹脂、フッ素樹脂等の添加配合物の潤滑性能（滑走性能）を阻害することなく完全に引き出すことが出来、かつ、より性能が安定して向上するスキーワックスを提供することにある。
【課題を解決するための手段】
【０００７】  本発明は、特に、物理的安定性を持ち、潤滑性能に優れたフッ素樹脂のうちポリテトラフルオロエチレン（ＰＴＦＥ）微粉末に何も配合することなく単独で使用して、ポリテトラフルオロエチレン（ＰＴＦＥ）本来の性能と油脂、鉱物油を配合しないことでポリテトラフルオロエチレン（ＰＴＦＥ）粒子の油脂、鉱物油による埋設、粘着固定を防止して、潤滑性をより強力に発揮させるようにしたスキーワックスとすることを特徴とする。即ち、本発明の技術思想は、極めて良好な潤滑性能を有するポリテトラフルオロエチレン（ＰＴＦＥ）の本来の機能を、ポリテトラフルオロエチレン（ＰＴＦＥ）粉末粒単独で使用することで確保するにとどまらず、ポリテトラフルオロエチレン（ＰＴＦＥ）粉末粒粉末粒が油脂、鉱物油により、スキー板のソール部粗面に固定（固着保持）されることなく自由に挙動できるように仮保持されているので、あたかも一般的な機械装置部品に於けるベアリングのような機能をスキー板ソール面と雪面の界面に与える結果、潤滑性能即ち滑走性能は飛躍的に向上するものである。これは、スキー板のソール部分の微細な粗表面により達成されるもので、通常ソール部はポリエチレン樹脂、ポリエステル樹脂、ナイロン樹脂などから構成され、その表面は、概略２０ミクロン程度から６０ミクロン程度の粗度を有しており、本来は他の物質とはなじみ難いポリテトラフルオロエチレン（ＰＴＦＥ）粉末粒であっても、ワックスのように擦り込めば、擦り込み時の摩擦により発生する静電場により容易に粗面に仮保持され、使用時の滑走時には、ポリテトラフルオロエチレン（ＰＴＦＥ）粉末粒の自由度が阻害されていないので、高い潤滑性能（滑走性能）がより確実に発揮され、滑走性能が向上するものである。
【発明の効果】
【０００８】  本発明のスキーワックスは、ポリテトラフルオロエチレン（ＰＴＦＥ）の持つ、優れた撥水性、小さい摩擦係数から生じる潤滑性能及び油脂、鉱物油で固定されていないポリテトラフルオロエチレン（ＰＴＦＥ）粒子の潤滑挙動により、使用時の滑走性能が飛躍的に向上した。
【発明を実施するための最良の形態】
【０００９】  以上のことから、本発明は物理的に安定でありしかも低い摩擦係数による潤滑性能を持つポリテトラフルオロエチレン（ＰＴＦＥ）粉末粒を単独で採用したスキーワックスであり、このポリテトラフルオロエチレン（ＰＴＦＥ）粉末粒はスキー滑走時の摩擦熱によっても形状変化することがなく安定して、高い潤滑性能を提供するとともに、スキー板の接雪部（ソール面）の粗面中に自由度が高く仮保持されているため、その潤滑性は極めて高く発揮される事となり、滑走性能は飛躍して向上する。スキー板のソールは通常２０ミクロン程度から６０ミクロン程度に仕上げられているので、好ましくは２０ミクロン以下の主粒子径のポリテトラフルオロエチレン（ＰＴＦＥ）粉末であることが望ましい。主粒径が２０ミクロン以下のより細かい場合はソール粗面に擦り込み仮保持される場合に問題はなく、性能に何らの問題はないが、２０ミクロンを越えると充分擦り込めないか仮保持力に問題を生じ、好ましくない。
【実施例１】
【００１０】  軟化点が３１６℃以上、主粒子径２．５〜３．５ミクロン、最大粒径１２ミクロンの合成後粉砕して得られたポリテトラフルオロエチレン（ＰＴＦＥ）粉末粒（不純物０．２％以下）単独で、本発明スキーワックスとした。【００１１】  上記本発明スキーワックスを、深さ４０ミクロンの粗面に仕上げられたスキー板の滑走面（ソール部）に、綿棒筆で塗布し、ウエスで擦り込むように、ソール粗面に食い込ませ作業をした。この時、擦り込み摩擦により、ソール面には約２万ボルトの静電場が生じており、ポリテトラフルオロエチレン（ＰＴＦＥ）粉末粒からなる上記スキーワックスは、大きな力が加わると動くことが可能な仮保持状態として、ソール粗面の凹部に保たれた。【００１２】  この仮保持状態は、完全な固着ではなく、普通の取扱では脱落するものではないが、スキー滑走時の力が加わると動くことの可能な状態のことを示し、この作用が、ベアリングのような効果を発揮するもので、本発明として欠くことのできない作用である。【００１３】  こうしてソールの調整されたスキーにより滑走試験を実施したところ、市販のスキーワックス（パラフィン８５％、金属石鹸１５％）を使用したものに比べ、１．４３倍のスピードで滑走することができ、そのワックスとしての滑走性能寿命は３．８８倍に維持された。また、その他の市販ワックス（パラフィン９０％、ポリテトラフルオロエチレン（ＰＴＦＥ）粉末１０％）との対比では、滑走スピードに於いて、１．３６倍の滑走性能のアップが測定され、ワックスとしての滑走性能寿命も４．０５倍に向上した。【００１４】  さらに、本発明の上記スキーワックスは、滑走面の摩擦熱によるスノーバーン現象（競技スキーヤーの間では良く知られる滑走面の損傷現象）を皆無にできる機能を発揮するという予期しない優良な効果も得られた。
【実施例２】
【００１５】  軟化点が３１６℃以上、主粒子径５．５〜６．５ミクロン、最大粒径２２ミクロンの合成後粉砕して得られたポリテトラフルオロエチレン（ＰＴＦＥ）粉末粒（不純物０．８％以下）単独で、本発明スキーワックスとした。【００１６】  深さ２０ミクロンの粗面に仕上げられたスキー板の滑走面（ソール部）にあらかじめ牛脂を薄く（約１ミクロン程度の極薄膜）塗布したスキー板に、上記本発明スキーワックスを、綿棒筆で塗布し、ウエスで擦り込むように、ソール粗面に食い込ませ作業をした。この時、擦り込み摩擦により、ソール面には約１万ボルトの静電場が生じており、ポリテトラフルオロエチレン（ＰＴＦＥ）粉末粒からなる上記スキーワックスは、大きな力が加わると動くことが可能な仮保持状態として、ソール粗面の凹部に保たれた。【００１７】  この時、スキー滑走面（ソール部）は２０ミクロンの粗面にもかかわらず本発明実施例２のワックスの最大粒径は２２ミクロンであるため、粗面深さより大きい粒は擦り込み、仮保持できず、はみ出した粒度分布上の数％の粒は本発明に寄与しないことになる。【００１８】  また、あらかじめスキー板滑走面に牛脂を塗布すると、本発明のスキーワックスが牛脂に固着して、本来の機能が発揮できなくなるのではないかと考えられたが、塗布した牛脂の膜厚は、使用したポリテトラフルオロエチレン（ＰＴＦＥ）粉末粒よりも小さいので、仮保持としての性能は大きく阻害されることはなかった。【００１９】  こうしてソールの調整されたスキーにより滑走試験を実施したところ、市販のスキーワックス（パラフィン８７％、シリコン樹脂粉末１３％）を使用したものに比べ、１．３０倍のスピードで滑走することができ、そのワックスとしての滑走性能寿命は５．８８倍に維持された。また、その他の市販ワックス（パラフィン９５％、ポリテトラフルオロエチレン（ＰＴＦＥ）粉末５％）との対比では、滑走スピードに於いて、１．４２倍の滑走性能のアップが測定され、ワックスとしての滑走性能寿命も６．０５倍に向上した。【００２０】  さらに、本発明の上記スキーワックスは、滑走面の摩擦熱によるスノーバーン現象（競技スキーヤーの間では良く知られる滑走面の損傷現象）を皆無にできる機能を発揮するという予期しない優良な効果も得られた。
【実施例３】
【００２１】  軟化点が３００℃以上、主粒子径１２〜１４．５ミクロン、最大粒子径１９ミクロンの合成後粉砕処理されて得られたポリテトラフルオロエチレン（ＰＴＦＥ）粉末粒（合成時に原料から混入した不純物０．９％含有）を単独で、よく乾燥して、本発明スキーワックスとした。【００２２】  このスキーワックスを用いて、深さ６０ミクロンの粗面に仕上げられている、ポリエチレン樹脂からなるスキー板の滑走面（ソール部）にふり掛けたのち、起毛ナイロン繊維布を用いて、擦りつけるように擦り込み作業をした。【００２３】  スキー板の粗面には、ポリテトラフルオロエチレン（ＰＴＦＥ）粉末の大きさが最大で１９ミクロンであるから問題なく擦り込めるとともに、約６万ボルトの静電場が生じているので、静電気による吸着が起こり、普通には脱落せず、滑走時には自由な挙動状態になる程度に仮保持された。【００２４】  こうして手入れ調整されたスキー板を用いて滑走試験を実施したところ、市販スキーワックス（牛脂１５％、パラフィン１５％、ポリテトラフルオロエチレン（ＰＴＦＥ）粉末７０％）を使用した場合と比較して、１．５０倍の驚異的なスピードで滑走することが出来、また、その効果は６．６７倍持続出来た。【００２５】  さらに、本発明の上記スキーワックスは、滑走面の摩擦熱によるスノーバーン現象（競技スキーヤーの間では良く知られる滑走面の損傷現象）を皆無にできる機能を発揮するという予期しない優良な効果も他の実施例と同様に得られたことはいうまでもない。
【産業上の利用可能性】
【００２６】  本発明は、一般スキーヤーに円滑な滑走性能を提供できることは勿論、特に、タイムを競うスキー競技に於いて、圧倒的な滑走性と耐久寿命を提供できるスキーワックスであるから、その産業上の利用には極めて大きいものがある。